КОМПОЗИЦИЯ ГЕТЕРОФАЗНОГО ПОЛИПРОПИЛЕНОВОГО СОПОЛИМЕРА

1. Композиция гетерофазного полипропиленового полимера, в массовый состав которой входит:
2
(A) 45-70% матрицы из пропиленового гомо- или сополимера со значением MFR, но стандарту ISO 1133 (230°С, при номинальной нагрузке 2,16 кг), составляющим ≥80 г/10 мин и
(B) от 25 до 40% эластомерного сополимера пропилена и этилена с характеристической вязкостью IV (стандарт ISO 1628, с декалином в качестве растворителя), составляющей ≥3,3 дл/г и массовым содержанием этилена 20-50%,
(C) 0-15% эластомерного статистического сополимера на основе этилена и альфа-олефина
(D) 3-25% неорганического наполнителя,
2
2
2
2
при этом композиции гетерофазного полипропилена обладают следующими характеристиками: суммарное значение MFR (230°С/2,16 кг) по стандарту ISO 1133, составляет ≥5 г/10 мин, ударная вязкость образца с надрезом, измеренная по методу Шарли в соответствии со стандартом ISO 179/1eA при температуре +23°С, составляет ≥15,0 кДж/м, в соответствии с предпочтительным примером осуществления настоящего изобретения ≥25,0 кДж/м, минимальное значение ударной вязкости образца с надрезом, измеренное по методу Шарпи в соответствии со стандартом ISO 179/1eA при температуре 20°С, составляет ≥7,0 кДж/м2, в соответствии с предпочтительным примером осуществления настоящего изобретения ≥10,0 кДж/м, и модуль упругости при растяжении по стандарту ISO 527-3, составляет ≥1200 МПа.
2
2. Композиция гетерофазного полипропиленового полимера по пункту 1, в состав которой входит матрица из гомополимера пропилена (А) со значением MFR, по стандарту ISO 1133 (230°С, при номинальной нагрузке 2,16 кг), составляющим ≥100 г/10 мин.
3. Композиция гетерофазного полипропиленового полимера по п.1 или 2, в массовый состав которой входит от 30 до 40% эластомерного сополимера пропилена с этиленом (В), при этом массовая доля этилена составляет от 30 до 40%.
4. Композиция гетерофазного полипропиленового полимера по п.1 или 2, в массовый состав которой в качестве компонента (С) входит от 1 до 10% эластомерного статистического сополимера на основе этилена и альфа-олефина, при этом сополимер выбирается из группы, в состав которой входят сополимеры этилена и 1-бутена, сополимеры этилена и 1-гексена или сополимеры этилена и 1-октена.
3
5. Композиция гетерофазного полипропиленового полимера по п.1 или 2, в состав которой в качестве эластомерного статистического этилен/альфа-олефинового сополимера входит сополимер этилена и 1-октена, с массовой долей октена, по крайней мере, 20%, с индексом течения расплава MI (ASTM D-1238; 190°С, 2,16 кг) от 0,3 до 30 г/10 мин, и плотностью <880 кг\м (ASTM D-792).
6. Композиция гетерофазного полипропиленового полимера по п.1 или 2, в состав которой в качестве неорганического наполнителя входит тальк, мел, глина, слюда, глина с волокном или стекловолокно и углеродистые волокна длиной до 6 мм.
7. Композиция гетерофазного полипропиленового полимера по п.1 или 2, в массовый состав которой в качестве органического наполнителя входит от 5 до 15% талька.
8. Технология производства композиции гетерофазного полипропиленового полимера по любому из предыдущих пп.1-7, включающая следующие этапы:
- производство матрицы из полипропиленового полимера (А) в присутствии системы катализаторов, включающей прокатализатор Циглера-Натта в сочетании с внешним донором и совместно действующим катализатором, по крайней мере, в одном шламовом реакторе;
- передача изделия из шламового реактора в первый газофазный реактор (ГФР);
- при этом изделие из шламового реактора проходит дальнейшую полимеризацию в присутствии системы катализаторов в упомянутом первом ГФР;
- передача изделия из первого ГФР во второй ГФР;
- производство сополимера этилена и пропилена (В) в полимерной матрице (А) в присутствии системы катализаторов в упомянутом втором ГФР;
- передача изделия из второго ГФР в третий ГФР с последующим производством сополимера этилена и пропилена (В) в полимерной матрице (А) в присутствии системы катализаторов в упомянутом третьем ГФР, при этом в сополимерах этилена и пропилена сохраняются композиционные соотношения и - извлечение полимерной продукции для дальнейшей обработки;
с выдачей матрицы из полипропиленового полимера (А), содержащей упомянутые сополимеры этилена и пропилена (В) с сохранением композиционных соотношений, соответственно с сохранением доли этилена и характеристической вязкости, с получением унимодальной каучуковой композиции;
- добавление (С) 0-15 (мас.%) эластомерного статистического сополимера на основе этилена и альфа-олефина и (D) 3-25% (мас.%) неорганического наполнителя.
9. Технология по п.8, отличающаяся тем, что система катализатора включает в свой состав
(i) прокатализатор Циглера-Натта, который в качестве внешнего донора содержит продукты транс-эстерификации низшего спирта и сложного эфира фталевой кислоты и
(ii) металлоорганический совместно действующий катализатор и
(iii) внешний донор, представленный формулой (III):
1
2
Si(OCH2CH3)3(NRR),
1
2
где R и R могут быть одинаковыми или разными и представляют углеводородную группу с количеством атомов углерода от 1 до 12,
или формулой (IV):
<mrow><msub><mi>R</mi><mn>3</mn></msub><mi>n</mi><msub><mi>R</mi><mn>4</mn></msub><mi>m</mi><mi>S</mi><mi>i</mi><mrow><mo>(</mo><mrow><mi>O</mi><msub><mi>R</mi><mn>5</mn></msub></mrow><mo>)</mo></mrow><mi>z</mi><mtext>                       </mtext><mrow><mo>(</mo><mrow><mtext>IV</mtext></mrow><mo>)</mo></mrow></mrow>
,
5
4
5
где R и R - идентичные или различные углеводородные остатки, R - метил, или этил, z принимает значение 2 или 3, в соответствии с предпочтительным примером осуществления настоящего изобретения - 2; m принимает значение 0 или 1; n принимает значение 0 или 1; при условии, что n+m+z=4,
при этом упомянутый прокатализатор модифицируется путем его полимеризации с соединением винила по следующей формуле:
2
6
7
CH=CH-CHRR,
6
7
где R и R вместе образуют 5- или 6-звенное насыщенное, ненасыщенное или ароматическое кольцо, или независимо друг от друга представляют алкилированную группу, включающую от 1 до 4 атомов углерода,
в присутствии совместно действующих катализаторов и внешнего донора.
10. Технология по п.9, отличающаяся тем, что в качестве соединения винила, используемого для модификации прокатализатора, используется циклогексан винила.
11. Использование гетерофазной полипропиленовой композиции по любому из предыдущих пп.1-7 с целью получения изделий, изготовленных литьем под давлением.
12. Изготовленные литьем под давлением изделия без признаков «следов течения», полученные из гетерофазной полипропиленовой композиции по любому из предыдущих пп.1-7.